(57)【要約】【課題】本発明は、耐摩層に用いる樹脂の種類によらず、また耐摩粒子の使用量を増やすことなく、高い耐摩耗性を有する化粧シートを与えることを目的とする。【解決手段】本発明の化粧シート（１０）は、シート状基材（４）、及びシート状基材上の随意の絵柄層（３）、耐摩層（２）、及び随意の防汚層（１）を有し、耐摩層が耐摩粒子及びバインダー樹脂を含有し、かつ耐摩層のＪＩＳ  Ｐ  ８１１９：１９９８に準拠するベック平滑度が６．０秒以上である。【選択図】図１
2015217599.tif 000002
【特許請求の範囲】
【請求項１】
シート状基材、及び前記シート状基材上の耐摩層を有する化粧シートであって、前記耐摩層が耐摩粒子及びバインダー樹脂を含有し、かつ前記耐摩層のＪＩＳ  Ｐ  ８１１９：１９９８に準拠するベック平滑度が６．０秒以上である、化粧シート。
【請求項２】
前記シート状基材と前記耐摩層との間に絵柄層を更に有し、かつ前記耐摩層上に防汚層を更に有する、請求項１に記載の化粧シート。
【請求項３】
前記耐摩層の厚さが５μｍ以上１０μｍ以下である、請求項１又は２に記載の化粧シート。
【請求項４】
板状基材、及び前記板状基材に積層されている請求項１〜３のいずれか一項に記載の化粧シートを有する、化粧板。
【請求項５】
シート状基材、及び前記シート状基材上の耐摩層を有する化粧シートの製造方法であって、前記耐摩層が耐摩粒子及びバインダー樹脂を含有し、かつ前記耐摩層の表面を平滑化する工程を含む、化粧シートの製造方法。
【請求項６】
前記平滑化する工程が、前記耐摩層が完全に硬化する前に、スムージングロールを前記耐摩層に接触させて前記耐摩層の表面をならすことを含む、請求項５に記載の方法。
【請求項７】
前記シート状基材と前記耐摩層との間に絵柄層を形成する工程、及び
前記耐摩層上に、防汚層を形成する工程
を更に含む、請求項５又は６に記載の方法。
【発明の詳細な説明】
【技術分野】
【０００１】
本発明は、化粧シート及びその製造方法に関する。
【背景技術】
【０００２】
建築物の内装、家具等の製造のために、化粧シートと板状基材とを貼り合わせた化粧板が使用されている。ここで、この化粧シートは、樹脂又は紙のシート状基材に絵柄印刷等が施されたものである。この化粧シートは、主に垂直材として使用されるため、高い耐摩性（耐摩耗性）は要求されず、従来は、せいぜい絵柄印刷の上にウレタン樹脂等のＯＰニス層が形成される程度であった。しかしながら、近年は垂直材にも高い耐摩性が要求されるようになってきており、またこの化粧板を高い耐摩性の要求される水平材にも用いる向きもあり、化粧シートの耐摩性を向上させるために、種々の試みがなされている。
【０００３】
具体的には、特許文献１においては、シート状基材上の絵柄層に硬化性合成樹脂の塗料を厚塗りする方法が開示されている。また、特許文献２においては、電離放射線硬化性樹脂中に高硬度の粒子（α−アルミナ等）を耐摩粒子として含有させた塗工組成物を用い、この塗工組成物をシート状基材に塗工して耐摩層を形成する方法が開示されている。
【先行技術文献】
【特許文献】
【０００４】
【特許文献１】特開昭６３−１１２８００号公報
【特許文献２】特許第２７４０９４３号公報
【発明の概要】
【発明が解決しようとする課題】
【０００５】
しかしながら、特許文献１のように硬化性樹脂の塗料を厚塗りする方法では、多少耐摩性が向上するものの、十分なものではなかった。また、特許文献２では、耐摩層に、もともと高い耐摩性を有する電離放射線硬化性樹脂を用いるとともに、耐摩性を改良するために耐摩粒子を使用している。ところが、比較的耐摩性の低い樹脂を用いる場合には、十分な耐摩性を得るため、耐摩粒子の使用量を多くする必要がある場合があった。しかし、耐摩粒子は高価であるため、耐摩粒子の使用量を増やすことなく、耐摩性を向上させる技術が望まれている。そこで、本発明は、耐摩層に用いる樹脂の種類によらず、また耐摩粒子の使用量を増やすことなく、高い耐摩性を有する化粧シートを与えることを目的とする。
【課題を解決するための手段】
【０００６】
本発明者らは、鋭意検討したところ、以下の手段により上記課題を解決できることを見出した。すなわち、本発明は以下のとおりである：
〈１〉シート状基材、及び上記シート状基材上の耐摩層を有する化粧シートであって、上記耐摩層が耐摩粒子及びバインダー樹脂を含有し、かつ上記耐摩層のＪＩＳ  Ｐ  ８１１９：１９９８に準拠するベック平滑度が６．０秒以上である、化粧シート。
〈２〉上記シート状基材と上記耐摩層との間に絵柄層を更に有し、かつ上記耐摩層上に防汚層を更に有する、上記〈１〉項に記載の化粧シート。
〈３〉上記耐摩層の厚さが５μｍ以上１０μｍ以下である、上記〈１〉項又は〈２〉に記載の化粧シート。
〈４〉板状基材、及び上記板状基材に積層されている上記〈１〉項〜〈３〉項のいずれか一項に記載の化粧シートを有する、化粧板。
〈５〉シート状基材、及び上記シート状基材上の耐摩層を有する化粧シートの製造方法であって、上記耐摩層が耐摩粒子及びバインダー樹脂を含有し、かつ上記耐摩層の表面を平滑化する工程を含む、化粧シートの製造方法。
〈６〉上記平滑化する工程が、上記耐摩層が完全に硬化する前に、スムージングロールを上記耐摩層に接触させて前記耐摩層の表面をならすことを含む、上記〈１１〉項に記載の方法。
〈７〉上記シート状基材と上記耐摩層との間に絵柄層を形成する工程、及び
上記耐摩層上に、防汚層を形成する工程
を更に含む、上記〈５〉項又は〈６〉項に記載の方法。
【発明の効果】
【０００７】
本発明の化粧シート及びその製造方法によれば、耐摩層に用いる樹脂の種類によらず、また耐摩粒子の使用量を増やすことなく、高い耐摩性を有する化粧シートを与えることができる。
【０００８】
この理由としては、理論に拘束されるものではないが、耐摩層の厚みにムラがあると、塗布量の薄い箇所が生じ、その結果として耐摩性が低下するのに対して、本発明でのように耐摩層が平滑であると、このムラが抑えられ、それによって耐摩性が改良されると推測される。また、本発明でのように耐摩層が平滑であると、耐摩層に掛かる摩擦力が低減され、それによって耐摩性が改良されると推測される。
【図面の簡単な説明】
【０００９】
【図１】本発明による化粧シートを使用した化粧板の層構成の一例を示す図である。
【図２】耐摩層の形成及び平滑化のために用いる装置の概略図の一例を示す図である。
【発明を実施するための形態】
【００１０】
〈化粧シート〉
図１に示すように、本発明による化粧シート（１０）では、シート状基材（４）、随意の絵柄層（３）、耐摩層（２）、及び随意の防汚層（１）が形成されている。ここで、耐摩層（２）は、耐摩粒子及びバインダー樹脂を含有し、かつ耐摩層（２）のＪＩＳ  Ｐ  ８１１９：１９９８に準拠するベック平滑度が６．０秒以上である。本発明による化粧シート（１０）は、板状基材（５）に積層して、本発明による化粧板（２０）にすることができる。
【００１１】
本発明による化粧シートは、耐摩試験Ｂ法において、１５０回転した時点での絵柄の残存率が、好ましくは５０％以上である。このように絵柄の残存率が比較的大きいことは、化粧シートが好ましい耐摩性を有することを意味している。
【００１２】
ここで、耐摩試験Ｂ法は、ＪＩＳ  Ｋ  ６９０２：２００７（熱硬化性樹脂高圧化粧板試験方法）に従って行う。具体的には、研磨紙を貼り付けた一対の円柱状の摩耗輪に試験片の耐摩層側を接触させ、試験片を回転させることによって、試験片を摩耗させる。摩耗輪は、その円柱面が試験片の回転軸から等距離で、回転に対して接線方向でないように置く。摩耗輪は、回転する試験片によって回転し、試験片表面に環状の跡を残しながら試験片を摩耗させる。試験片が１５０回転した時点での絵柄の残存率により、耐摩性を判定する。
【００１３】
以下では、本発明の化粧シート及び化粧板の各構成要素について説明する。
【００１４】
（シート状基材）
本発明において、シート状基材とは、耐摩層、並びに随意の絵柄層及び防汚層を形成するための基材を意味する。
【００１５】
シート状基材としては、含浸紙、上質紙、コート紙等の紙のシート状基材、又はオレフィンフィルム等の熱可塑性樹脂若しくは熱硬化性樹脂等である樹脂のシート状基材を用いることができる。
【００１６】
シート状基材の厚さは、基本的にどのような厚みのものでも構わないが、例えば５μｍ以上、１５μｍ以上、又は２５μｍ以上とすることができ、３００μｍ以下、２００μｍ以下、又は１００μｍ以下とすることができる。
【００１７】
（耐摩層）
本発明において、耐摩層とは、化粧シートの耐摩性を高めるための層を意味する。耐摩層は、耐摩粒子及びバインダー樹脂を含有し、かつ下記に示すベック平滑度が６．０秒以上、７．０秒以上、８．０秒以上、又は９．０秒以上である。
【００１８】
ここで、耐摩層のベック平滑度は、ＪＩＳ  Ｐ  ８１１９：１９９８に従って測定される。具体的には、リング状のガラス平面上に置いた試験片を１００ｋＰａの圧力で押さえつけ、リングの内側を真空にすることによって、リング状のガラス平面と試験片の接触面の隙間を通して大気圧空気をリングの内側に通過させ、ガラス平面と試験片の間を１０ｍｌの大気圧空気が流れるのに必要な時間を測定する。したがって、耐摩層のベック平滑度の値がより大きいことは、この層の表面がより平滑であることを意味する。なお、上記のリング状のガラス平面は、平滑度測定に使用する光学的平面仕上げを施したリング状のガラス面であり、真空容器につながる円孔を中央に持ち、外径３７．４ｍｍ±０．０５ｍｍ、有効平面積１０ｃｍ２±０．０５ｃｍ２のものである。
【００１９】
耐摩層は、任意の印刷方法、コーティング方法等で形成することができ、例えばグラビア印刷、オフセット印刷、フレキソ印刷、シルク印刷等の印刷方法、ロールコート、ロッドコート、キスコート、ナイフコート、エアーナイフコート、ダイコート、リップコート、フローコート、ディップコート、スピンコート、スプレーコート等のコーティング方法等によって得ることができる。
【００２０】
耐摩粒子としては、モース硬度が８以上の粒子が好ましく、α−アルミナ、ダイヤモンド、シリカ、ジルコニア、ハフニア、チタニア、ジルコン、ガーネット、ムライト、酸化鉄、炭化ケイ素、窒化ケイ素、ボロンカーバイド、シリコンカーバイド、鋳造アルミナ、クロム、ジルコニウムカーバイド、タンタリウムカーバイド、タングステンカーバイド、コランダム等が挙げられる。耐摩粒子は、球形、扁平状、立方体状等であってよい。球形の耐摩粒子は粒子が摩耗しにくく、衝撃等を与えても耐摩層から外れにくいので特に好ましい。
【００２１】
耐摩粒子の含有量としては、化粧シート１ｍ２当たり、６．０ｇ以下、５．０ｇ以下又は４．５ｇ以下とすることができる。また、この含有量は、２．０ｇ以上、又は２．５ｇ以上であってよい。
【００２２】
バインダー樹脂としては、耐摩粒子を保持できるものが好ましく、硬化性樹脂、例えば熱硬化性樹脂、電離放射線硬化性樹脂、紫外線硬化性樹脂を用いることができる。
【００２３】
熱硬化性樹脂としては、アクリル系樹脂、メラミン系樹脂、エポキシ系樹脂、尿素系樹脂、ウレタン系樹脂、フェノール系樹脂、不飽和ポリエステル系樹脂、アミノアルキド系樹脂等が挙げられる。バインダー樹脂として熱硬化性樹脂を用いる場合、硬化剤によって硬化を促進することができる。硬化剤としては、ヘキサメチレンジイソシアネートの他、トリレンジイソシアネート、ジフェニルメタンジイソシアネート、キシリレンジイソシアネート、イソホロンジイソシアネート、ウレタンプレポリマー、フェノール系樹脂等が挙げられる。
【００２４】
電離放射線硬化性樹脂としては、（メタ）アクリレート系樹脂、エポキシ系樹脂、不飽和ポリエステル系樹脂、ウレタンアクリレート系樹脂、ポリオールアクリレート系樹脂等が挙げられる。バインダー樹脂として電離放射線硬化性樹脂を用いる場合、重合開始剤によって硬化を促進することができる。重合開始剤としては、アセトフェノン類、ベンゾイン類、ベンゾフェノン類、ホスフィンオキシド類、ケタール類、アントラキノン類、チオキサントン類等が挙げられる。
【００２５】
紫外線硬化性樹脂としては、ポリエステルアクリレート、ウレタンアクリレート、エポキシアクリレート等が挙げられる。バインダー樹脂として紫外線硬化性樹脂を用いる場合、重合開始剤によって硬化を促進することができる。重合開始剤としては、電離放射線硬化性樹脂に関して示したものが挙げられる。
【００２６】
耐摩性を更に向上させるため、耐摩層に滑剤を更に含有させることができる。滑剤としては、酢酸エチルのほか、高級脂肪酸、流動パラフィン、オレフィン系ワックス、天然ワックス、シリコーンオイル、フッ素化合物等が挙げられる。
【００２７】
耐摩層の厚さは、耐摩性の実現の面から５μｍ以上、又は８μｍ以上とすることができる。また、層の厚さは５０μｍ以下、２５μｍ以下、２０μｍ以下、１５μｍ以下、又は１０μｍ以下であってよい。特に、化粧シートの製造で多く用いられるグラビア印刷において版を用意しやすくするため、１０μｍ以下とすることが好ましい。一方、グラビア印刷において１０μｍを超える厚塗りをする場合、版の凹凸が塗膜に転写されてしまい、ムラができやすい。
【００２８】
（絵柄層）
本発明において、絵柄層とは、本発明による化粧シートの柄、模様を形成する層を意味する。
【００２９】
ここで、絵柄層は、任意の印刷方法、コーティング方法等で形成して得ることができ、特に耐摩層に関して挙げた方法によって形成して得ることができる。
【００３０】
絵柄層のためのインキとしては、任意のインキを用いることができ、例えばグラビアインキ、オフセットインキ、ドライオフセットインキ、フレキソインキ、スクリーンインキ、パッドインキ等を用いることができる。
【００３１】
絵柄層の絵柄は、任意の絵柄であってよく、木目柄に限らず、抽象柄、石目柄、単色等であってよく、また、１種の絵柄、又は数種の絵柄の組合せであってよい。絵柄層の絵柄には、任意の色を使用することができ、１色又は複数色を使用することができる。
【００３２】
（防汚層）
本発明において、防汚層とは、耐摩層上に更に形成される層である。防汚層は透明であっても半透明であってもよい。また、防汚層は、平滑なものでもよく、疑似エンボス加工等により凹凸が現れているものでもよい。
【００３３】
ここで、防汚層は、任意の印刷方法、コーティング方法等で形成して得ることができ、特に防汚層に関して挙げた方法によって形成して得ることができる。
【００３４】
化粧シートに防汚性を付加するため、防汚層は、防汚成分を含有することができる。防汚成分としては、これに限定されないが、フッ素系樹脂、ケイ素系樹脂、銀イオン等を挙げることができる。
【００３５】
化粧シートの表面のマット感を出すため、防汚層は、艶調整成分を含有することができる。艶調整成分としては、これに限定されないが、シリカ、マイカ、セリサイト、カオリナイト、炭酸カルシウム、水酸化カルシウム、硫酸バリウム、ガラスビーズ等の無機粒子、シリコーンオイル等を挙げることができる。
【００３６】
防汚層は、バインダー樹脂を含有することができる。バインダー樹脂、及び随意の硬化剤としては、耐摩層に関して示した樹脂が挙げられる。
【００３７】
化粧シートの表面のこすれを防止し、防汚層の機能を維持するため、滑剤を含有することができる。滑剤としては、耐摩層に関して示したものが挙げられる。
【００３８】
〈化粧板〉
本発明による化粧板は、板状基材（５）、及び上記板状基材（５）に積層されている本発明の化粧シートを有する。板状基材と化粧シートとの積層は、随意に粘着剤、熱融着接着剤等の任意の接着剤、粘着剤、接着性樹脂を用いて行うこと、及び／又はシート状基材が樹脂のシート状基材である場合に、熱圧着によって樹脂のシート状基材の一部を溶融させて行うことができる。
【００３９】
（板状基材）
本発明において、板状基材とは、化粧シートを積層させて化粧板を形成するための基材を意味する。
【００４０】
板状基材としては、任意の板を用いることができ、例えば木材単板、木材合板、ＭＤＦ（中密度繊維板）、パーティクルボード等の木材系板状基材、石膏ボード、珪酸カルシウム板等のセラミック系板状基材、熱硬化性樹脂ボード等の樹脂系板状基材、ステンレス板等の金属板状基材等を用いることができる。
【００４１】
〈化粧シートの製造方法〉
シート状基材及びシート状基材上の耐摩層を有する化粧シートを製造する本発明の方法は、耐摩粒子及びバインダー樹脂を含有する耐摩層の表面を平滑化する工程を含む。
【００４２】
平滑化する工程は、任意の方法により行うことができ、例えばスムージングロール、ゴムロール等のロール全般、熱プレス、スキージ等により行うことができる。好ましくは、スムージングロールを上記耐摩層に接触させて上記耐摩層の表面をならすことを含む。スムージングロール、ゴムロール等のロールを用いる場合、耐摩層の表面を平滑化する工程は、耐摩層を印刷方法、コーティング方法等によって形成した後で、耐摩層が完全に硬化する前に行うことができる。
【００４３】
また、本発明による製造方法は、耐摩層上に防汚層を形成する工程、及び／又はシート状基材と耐摩層との間に絵柄層を形成する工程を更に含んでもよい。その場合でも、耐摩層の表面を平滑化する工程は、スムージングロール、ゴムロール等のロールを用いる場合、防汚層の形成工程、及び／又は絵柄層の形成工程とインラインで行うことができるので、特に好ましい。
【００４４】
本発明の方法において各層を形成する方法については、本発明の化粧シートの耐摩層に関する記載を参照することができる。
【実施例】
【００４５】
実施例及び比較例により本発明を具体的に説明するが、本発明は、これらに限定されるものではない。
【００４６】
〈実施例１〉
シート状基材（天間特殊製紙製の含浸紙ＨＰ−３０）上に、以下の条件で、絵柄層及び耐摩層をこの順にグラビア印刷で形成した：
印刷速度：５０ｍ／ｍｉｎ
乾燥温度：印刷直後６０℃、アフターオーブン１５０℃
印刷機：総武機械（株）製  ６色グラビア印刷機
【００４７】
（絵柄層）
絵柄層は、３色をシート状基材側から以下の順で印刷した（成分は全て大日精化工業製）：
１色目：ベタ印刷（インキ組成：着色インキＴＨ４０黄（４０質量部）、着色インキＴＨ８３茶（６質量部）、着色インキＴＨ９５墨（２質量部）、着色インキＴＨ０４白（Ｅ−６０）（２７質量部）、硬化剤（Ｄハードナー）（０．１質量部）、溶剤（酢酸エチル（６０質量％）、酢酸ブチル（２０質量％）、イソプロピルアルコール（２０質量％））（２５質量部））
２色目：柄印刷（インキ組成：着色インキＴＨ１１０赤（１５質量部）、着色インキＴＨ４２黄（２５質量部）、着色インキＴＨ９５墨（２質量部）、ＯＨメジウム（１７質量部）、溶剤(酢酸エチル（２０質量％）、酢酸ブチル（６０質量％）、イソプロピルアルコール（２０質量％））（４１質量部））
３色目：柄印刷（インキ組成：着色インキＴＨ１１０赤（２０質量部）、着色インキＴＨ９５墨（５質量部）、ＯＨメジウム（３０質量部）、溶剤（酢酸エチル（２０質量％）、酢酸ブチル（６０質量％）、イソプロピルアルコール（２０質量％））（４５質量部））
【００４８】
（耐摩層）
耐摩層の形成のためのインク組成物は下記の成分（全て大日精化工業製）を含有していた：
ＰＴＣ−ＮＴ  ＦＲＳメジウム：２０質量部（溶剤：５１質量％、固形分：４９質量％（固形分のうち３０質量％がα−アルミナ耐摩粒子））
ＰＴＣ−ＮＴ  ＦＲＳマットメジウム：８０質量部（溶剤：５１質量％、固形分：４９質量％（固形分のうち３０質量％がα−アルミナ耐摩粒子））
ＬＴ硬化剤：２５質量部（溶剤：２０〜３０重量％、固形分：７０〜８０重量％）
ＨＴスリップ剤（滑剤）：５質量部（溶剤：７０〜８０重量％、固形分：２０〜３０重量％）。
【００４９】
ザーンカップＮｏ．３を用いて測定したインク組成物の粘度は２５秒であった。なお、粘度の測定においては、まず、ザーンカップをインク組成物中に沈め、ザーンカップの柄を引き上げた。次いで、カップ底部がこの組成物の液面から離れた瞬間から、この組成物がカップ底部のオリフィスから途切れるまでの間の流出秒数を測定した。
【００５０】
耐摩層はグラビア印刷でベタ印刷することにより形成し、その後、形成された耐摩層を平滑化した。耐摩層の塗布量（固形分）は１３ｇ／ｍ２（膜厚：１０μｍ、α−アルミナ含有量２．７〜２．８ｇ／ｍ２）であった。
【００５１】
具体的には、図２に概略を示す装置を用いて、耐摩層を形成及び平滑化して、実施例１の化粧シートを得た。
【００５２】
すなわち、絵柄層が形成されたシート状基材（９）を矢印（９ａ及び９ｂ）で示すように移動させ、このシート状基材（９）に対して、耐摩層を、それぞれ矢印（６ａ及び７ａ）で示すように回転している圧胴（６）及びシリンダー（７）を用いて、グラビア印刷によりベタ印刷した。その後、形成された耐摩層が完全に硬化する前に、印刷機に備え付けられているスムージングロール（８）を用いて平滑化した。スムージングロールとしては５ｍｍ径のロールを用い、このロールを固定して耐摩層に接触させ、耐摩層の表面をならすことにより、平滑化処理を行った。
【００５３】
実施例１の化粧シートを、板状基材（大建工業製、４ｍｍ厚、中質繊維板（ＭＤＦ）テクウッドＵＦ０．３タイプ）に接着剤で貼り付けて、実施例１の化粧板を得た。
【００５４】
〈実施例２〉
スムージングロールとして１０ｍｍ径のロールを用いたことを除いて実施例１と同様にして、実施例２の化粧板を得た。
【００５５】
〈実施例３〉
スムージングロールとして１０ｍｍ径のロールを用いたこと、及び基材の進行方向（９ａ、９ｂ）に対して逆方向にスムージングロールを回転させたことを除いて実施例１と同様にして、実施例３の化粧板を得た。
【００５６】
〈比較例１〉
スムージングロールによる平滑化処理を行わなかったことを除いて実施例１と同様にして、比較例１の化粧板を得た。
【００５７】
〈実施例４及び５並びに比較例２〉
それぞれ実施例１及び３並びに比較例１でのように製造した化粧シートに、さらに下記の防汚層を形成して、実施例４及び５並びに比較例２の化粧板を得た。
【００５８】
（防汚層）
防汚層の形成のためのインク組成物は下記の成分（全て大日精化工業製）を含有していた：
ＰＴＣ−ＮＴ  Ｕ−２０３  メジウム      ５０質量部
ＰＴＣ−ＮＴ  Ｕ−２０３  ハイマット    ５０質量部
ＬＴ硬化剤：２５質量部
ＨＴスリップ剤（滑剤）：５質量部
【００５９】
ザーンカップＮｏ．３を用いて測定したこのインク組成物の粘度は１８秒であった。防汚層はベタ印刷で形成し、塗布量は３．０ｇ／ｍ２であった。防汚層は、耐摩層と同じ方法により形成した。
【００６０】
〈評価〉
下記のようにして、実施例及び比較例の化粧板のベック平滑度及び耐摩性を評価した。
【００６１】
（ベック平滑度）
実施例及び比較例の化粧板について、ＪＩＳ  Ｐ  ８１１９：１９９８に従って、表面のベック平滑度を測定した。
【００６２】
〈耐摩試験Ｂ法〉
実施例及び比較例の化粧板について６０℃にて３日間にわたって養生した後で、ＪＩＳ  Ｋ  ６９０２に従って、耐摩試験Ｂ法を実施した。ここでは、１５０回転した時点での絵柄の残存率が５０％未満の場合をＤとし、５０％以上の場合を絵柄の残存率が低い順に、Ｃ、Ｂ、及びＡとした。Ｃの場合、Ｂの場合、及びＡの場合の絵柄の残存率の差は、目視で明らかに判別できる程度であった。
【００６３】
実施例及び比較例の平滑化処理の条件、並びに評価結果を、以下の表１に示す。
【００６４】
【表１】
2015217599.tif 000003
【００６５】
表１から明らかなように、耐摩層のベック平滑度が増加するに従って、化粧シートの耐摩性が増加することが理解される。また、表１からは、この傾向は、耐摩層上にさらに防汚層を形成した場合であっても変わらないことが理解される。
【符号の説明】
【００６６】
１    防汚層
２    耐摩層
３    絵柄層
４    シート状基材
５    板状基材
６    圧胴
６ａ    圧胴の回転方向
７    シリンダー
７ａ    シリンダーの回転方向
８    スムージングロール
９    シート状基材
９ａ    シート状基材の進行方向
９ｂ    シート状基材の進行方向
１０    化粧シート
２０    化粧板
【図１】
2015217599.tif 000004
【図２】
2015217599.tif 000005